또한 , Cr 2 O 3 , HfO 2 , ZrO 2 , Al 2 O 3 , Gd 2 O 3 을 함유 시키 더라도 대폭 적 인 내수 성 의 개선 이 보였 지만 , 어느 것 도 과잉 으로 함유 하 면 실투 가 일어나 서 바람직 하 지 않 았 다 . 구체 적 으로 는 Cr 2 O 3 은 5 중량 ％ 이하 에서 는 내수 성 이 개선 되 며 실투 도 보이 지 않 았 지만 , 5 중량 ％ 를 초과 하 면 실투 가 보였 다 . 또한 , HfO 2 , ZrO 2 , Al 2 O 3 , Gd 2 O 3 은 모두 3 중량 ％ 이하 에서 는 내수 성 의 개선 이 보이 고 , 양호 한 유리 가 얻 어 졌 지만 , 3 중량 ％ 를 초과 하 면 실투 가 보여 바람직 하 지 않 았 다 . 그 밖 의 열 팽창 계수 , 유리 전이 온도 , 연화 온도 , 색 , 부피 저항률 등 의 각종 특성 은 문제 가 없 었 다 .